【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
ポリマー組成物であって、
ホスホネートオリゴマーまたはポリマーと
前記ポリマー組成物を作製するために使用されるプラスチック加工工程の滞留時間内に前記ホスホネートオリゴマーまたはポリマーと化学的に反応するポリエステルと、
のブレンドを含む、ポリマー組成物。
【請求項２】
請求項１記載のポリマー組成物において、前記ポリマー組成物は１２１ｐｐｍで１３Ｃ  ＮＭＲの信号を示す、ポリマー組成物。
【請求項３】
請求項２記載のポリマー組成物において、ホスホネートオリゴマーまたはポリマーの主鎖芳香族エステルを表す約１２８ｐｐｍのシグナルの積分が１００に設定されている場合、１２１ｐｐｍの１３Ｃ  ＮＭＲのシグナルの積分により、少なくとも０．１より大きい値が得られる、ポリマー組成物。
【請求項４】
請求項１記載のポリマー組成物において、前記ポリマーが、２４〜２８ｐｐｍで３１Ｐ  ＮＭＲの信号を示し、外部標準のホスホン酸塩材料と比較して積分が９９％未満に減少した、ホスホネートオリゴマーまたはポリマーの主鎖芳香族エステルの構造に対応する、ポリマー組成物。
【請求項５】
請求項４記載のポリマー組成物において、前記ポリマーは、０．１％より大きい３８〜６０ｐｐｍで３１Ｐ  ＮＭＲの信号を示す、ポリマー組成物。
【請求項６】
請求項１記載のポリマー組成物において、前記ポリエステルは、バージンポリエステルまたはリサイクルポリエステルである、ポリマー組成物。
【請求項７】
請求項１記載のポリマー組成物において、前記ポリマー組成物は、少なくとも３０重量％のポリマーのホスホネートオリゴマーを含み、少なくとも約１２０℃の最大無焼結温度を有する、ポリマー組成物。
【請求項８】
請求項１記載のポリマー組成物において、前記ポリマー組成物は、少なくとも３０重量％のポリマーのホスホネートオリゴマーを含み、少なくとも約１５０℃の最大無焼結温度を有する、ポリマー組成物。
【請求項９】
請求項１記載のポリマー組成物において、前記ポリマー組成物は、少なくとも４０重量％のポリマーのホスホネートオリゴマーを含み、少なくとも約１２０℃の最大無焼結温度を有する、ポリマー組成物。
【請求項１０】
請求項１記載のポリマー組成物において、前記ポリマー組成物は、少なくとも４０重量％のポリマーのホスホネートオリゴマーを含み、少なくとも約１５０℃の最大無焼結温度を有する、ポリマー組成物。
【請求項１１】
請求項１記載のポリマー組成物において、前記ブレンドは、第２のポリエステルをさらに含み、第２のポリエステルは前記プラスチック加工工程の前記滞留時間中に前記ホスホネートオリゴマーまたはポリマーと化学的に反応しない、ポリマー組成物。
【請求項１２】
請求項１記載のポリマー組成物において、前記ポリエステルは、約０．７〜約０．９のＩＶ、および４０℃／分での冷却中に測定された場合に、１５０℃より大きい結晶化温度Ｔｃを有する、ポリマー組成物。
【請求項１３】
請求項１記載のポリマー組成物において、前記ポリエステルは、約０．７〜約０．９のＩＶ、および４０℃／分での冷却中に測定された場合に、１７０℃より大きい結晶化温度Ｔｃを有する、ポリマー組成物。
【請求項１４】
請求項１記載のポリマー組成物において、前記第１のポリエステルは、前記組成物の少なくとも約０．５重量％を含む、ポリマー組成物。
【請求項１５】
請求項１記載のポリマー組成物において、前記ポリマー組成物は、前記ブレンド中のすべてのポリエステルの予想平均粘度よりも高い粘度を有する、ポリマー組成物。
【請求項１６】
請求項１記載のポリマー組成物において、前記ホスホネートオリゴマーまたはポリマーは、前記ポリマー組成物の約２重量％より多く含む、ポリマー組成物。
【請求項１７】
請求項１記載のポリマー組成物において、前記ポリマー組成物は、ホスホネートオリゴマーまたはポリマーと、前記ホスホネートオリゴマーまたはポリマーと反応しないポリエステルとのブレンドの場合よりも低いヘイズを有する、ポリマー組成物。
【請求項１８】
請求項１７記載のポリマー組成物において、前記ホスホネートオリゴマーまたはポリマーは、前記組成物の約２重量％より多く含む、ポリマー組成物。
【請求項１９】
請求項１記載の組成物において、前記ポリホスホネートが式：
【化１】
2020537027.tif 000001
またはその塩または溶媒和物を有し、
式中、
Ａｒは芳香族基であり、
ＸはＣ１−２０アルキル、Ｃ２−２０アルケン、Ｃ２−２０アルキン、Ｃ５−２０シクロアルキル、またはＣ６−２０アリールであり、および
ｎは約２〜約１００の範囲にある、組成物。
【請求項２０】
請求項１９記載の組成物において、前記ポリホスホネートが式：
【化２】
2020537027.tif 000002
を有する、組成物。
【請求項２１】
ポリマー組成物であって、
ホスホネートオリゴマーまたはポリマーと、
前記ポリマー組成物を作製するために使用されるプラスチック加工工程の滞留時間内に前記ホスホネートオリゴマーまたはポリマーと化学的に反応しないポリエステルと、および
前記ポリマー組成物を作製するために使用されるプラスチック加工工程の滞留時間内に前記ポリエステルと前記ホスホネート化合物との間の反応を促進および開始する添加剤と、
のブレンド含むポリマー組成物。
【請求項２２】
請求項２１記載のポリマー組成物において、前記添加剤は、ポリエステルまたは核剤を作製する際に使用される重合触媒である、ポリマー組成物。
【請求項２３】
請求項２１記載のポリマー組成物において、前記添加剤は、酢酸ナトリウム、炭酸ナトリウム、テレフタル酸二ナトリウム、リン酸三ナトリウム、アンチモン酸ナトリウム、モンタン酸ナトリウム、安息香酸ナトリウム、フェニルホスフィン酸ナトリウム、イソブチルホスフィン酸ナトリウム、またはフタロシアニンのナトリウム錯体のうち１またはそれ以上である、ポリマー組成物。
【請求項２４】
請求項２１記載のポリマー組成物において、前記添加剤は、塩化スズ二水和物、ブチルスズ酸、ジ−ｎ−ブチルオキソ−スタンナン、修飾ジ−ｎ−ブチル−オキソ−スタンナン、ジブチルスズジラウレート、チタンテトラブチレート、酢酸コバルト、三酸化アンチモン、ジカルボン酸アンチモン、酒石酸アンチモンカリウムの１またはそれ以上である、ポリマー組成物。
【請求項２５】
請求項２１記載のポリマー組成物において、前記核剤の量は、０．００１重量％〜０．４重量％である、ポリマー組成物。
【請求項２６】
ポリマーブレンドを製造する方法であって、
３０重量％より大きいホスホネートオリゴマーまたはポリマーをポリエステルと混合する工程であって、前記ポリエステルは、ブレンドを生成するために、配合する工程の滞留時間内にホスホネートオリゴマーまたはポリマーと反応する、前記混合する工程と、
前記ブレンドを配合物にさらす工程と、および
前記ブレンドを約２００℃〜約３００℃の温度に加熱する工程であって、前記ブレンドは、少なくとも約１２０℃の焼結温度を有する、前記加熱する工程と、
を含む方法。
【請求項２７】
請求項２６に記載の方法において、前記ホスホネートオリゴマーまたはポリマーとポリエステルとの前記混合する工程は、第２のポリエステルと混合する工程をさらに含み、前記第２のポリエステルは、前記配合する工程の滞留時間内に前記ホスホネートオリゴマーまたはポリマーと反応しない、方法。
【請求項２８】
製造品であって、
ホスホネートオリゴマーまたはポリマー、およびポリエステルを有するブレンドであって、前記ポリエステルは、前記ホスホネートオリゴマーまたはポリマーと反応する前記ブレンドである、製造品。
【請求項２９】
請求項２８記載の製造品において、前記ブレンドは、熱処理工程の滞留時間内に前記ホスホネートオリゴマーまたはポリマーと反応しない第２のポリエステルをさらに含む、製造品。
【請求項３０】
請求項２９記載の製造品において、前記ブレンドは、少なくとも３０重量％のホスホネートオリゴマーまたはポリマーを有し、少なくとも約１２０℃の焼結温度を有する、製造品。
【請求項３１】
請求項２９記載の製造品において、フィルムであり、前記フィルムは、最大１０の％ヘイズを有する、製造品。
【請求項３２】
請求項２９記載の製造品において、繊維であり、前記ブレンドは、少なくとも２重量％の前記ホスホネートオリゴマーまたはポリマーを有する繊維である、製造品。
【手続補正２】
【補正対象書類名】明細書
【補正対象項目名】０００３
【補正方法】変更
【補正の内容】
【０００３】
多くの用途では、ポリエステルを難燃性にする必要がある。これは通常、低分子量の難燃剤（ＦＲ）を使用して行われる。それらは、時間の経過とともにポリマーマトリックスから移動し、最終的に環境に移行する可能性がある。これは、ＦＲの有効性の喪失にもつながる。ポリエステルにＦＲ特性を提供するのに非常に効果的なホスホネートオリゴマーおよびポリマーが開発された。これらのホスホネート材料は、より高分子量の材料であり、したがってポリマーマトリックスに永久的に埋め込まれるという点で、従来のＦＲより優れている。驚くべきことに、これらのホスホネートオリゴマーおよびポリマーはポリエステルと反応し、それにより、得られるブレンドのＩＶを、元のポリエステルのＩＶよりもさらに高い値に増加させることができることがわかった。したがって、ＦＲ特性を与えることに加えて、ホスホネートオリゴマーおよびポリマーの使用は、ブレンドのＩＶをさらに高めることができ、材料の処理の改善および他の特性（機械的、光学的）の改善にもつながる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  中国特許出願公開第１０３３８４６７４号明細書
（特許文献２）  中国特許出願公開第１０４１９４０００号明細書
（特許文献３）  中国特許出願公開第１０４６０３１７６号明細書
（特許文献４）  国際公開第２００７／０７２０６７号
（特許文献５）  国際公開第２０１０／０８０４９１号
（特許文献６）  国際公開第２０１４／００５１３６号
（特許文献７）  国際公開第２０１７／０９８９２６号
（特許文献８）  国際公開第２０１７／１１７４９９号
（特許文献９）  米国特許出願公開第２０１７／０２６０３８９号明細書
（特許文献１０）  米国特許第５，３５２，４０１号明細書
（特許文献１１）  国際公開第２００７／０７２０６７号
（特許文献１２）  米国特許出願公開第２０１５／０２８４５８６号明細書
（特許文献１３）  米国特許出願公開第２００７／０１４９７５６号明細書
（特許文献１４）  米国特許出願公開第２０１０／０２２２４８６号明細書
（特許文献１５）  米国特許第９，５２３，０００号明細書
（非特許文献）
（非特許文献１）  ＣＡＲＤＥＮＡ−ＶＡＺＱＵＥＺ  ｅｔ  ａｌ．，Ｓｙｎｔｈｅｓｉｓ  ａｎｄ  Ｃｈａｒａｃｔｅｒｉｚａｔｉｏｎ  ｏｆ  ｌｓｏｐｈｔｈａｌｉｃ  Ｐｏｌｙｅｓｔｅｒｓ  ａｎｄ  Ｃｏｐｏｌｙｅｓｔｅｒｓ  ｂａｓｅｄ  ｏｎ  ２，４−Ｄｉｈｙｄｒｏｘｙｂｅｎｚｏｐｈｅｎｏｎｅ  ａｎｄ  ４，４'  （ｈｅｘａｆｌｕｏｒｏｉｓｏｐｒｏｐｙｌｉｄｅｎｅ）ｄｉｐｈｅｎｏｌ，Ｈｉｇｈ  Ｐｅｒｆｏｒｍａｎｃｅ  Ｐｏｌｙｍｅｒｓ  （２０１０），２２：１８４−１９７．
（非特許文献２）  ＡＲＹＡ  ｅｔ  ａｌ．，Ａ  Ｄｉｖｅｒｇｅｎｔ，Ｓｏｌｉｄ−Ｐｈａｓｅ  Ａｐｐｒｏａｃｈ  ｔｏ  Ｄｅｎｄｒｉｔｉｃ  Ｌｉｇａｎｄｓ  ｏｎ  Ｂｅａｄｓ，Ｈｅｔｅｒｏｇｅｎｅｏｕｓ  Ｃａｔａｌｙｓｉｓ  ｆｏｒ  Ｈｙｄｒｏｆｏｒｍｙｌａｔｉｏｎ  Ｒｅａｃｔｉｏｎｓ，Ｊｏｕｒｎａｌ  ｏｆ  Ｏｒｇａｎｉｃ  Ｃｈｅｍｉｓｔｒｙ  （２０００），６５：１８８１−１８８５．
（非特許文献３）  ＳＭＩＴＨ  ｅｔ  ａｌ．，Ｍｅｌｉｔｔｉｎ−ｉｎｄｕｃｅｄ  ｃｈａｎｇｅｓ  ｉｎ  ｌｉｐｉｄ  ｍｕｌｔｉｌａｙｅｒｓ，Ａ  ｓｏｌｉｄ−ｓｔａｔｅ  ＮＭＲ  ｓｔｕｄｙ，Ｂｉｏｐｈｙｓｉｃａｌ  Ｊｏｕｒｎａｌ  （Ａｕｇｕｓｔ  １９９２），６３：４６９−４７４．